(57)【要約】【課題】高分子フィルムを熱処理し、炭素質フィルムを製造する方法であって、炭化工程中におけるフィルム上の異物発生やフィルム同士の融着を防ぎ、良質の炭素質フィルムを作製する。【解決手段】  減圧下、および不活性ガスを流しながらの減圧下で高分子フィルムを熱処理する事で異物および融着を防ぐ事ができる。【選択図】図１
2010064906.tif 000002
【特許請求の範囲】
【請求項１】
高分子フィルムを熱処理し炭素質フィルムを製造する方法であって、炭化工程の少なくとも一部が減圧で行なわれる事を特徴とする炭素質フィルムの製造方法。
【請求項２】
重ねたポリイミドフィルムを炭化する工程において、その工程が減圧で行なわれる事を特徴とする請求項１記載の炭素質フィルムの製造方法。
【請求項３】
重ねたポリイミドフィルム層が１０層以上であること事を特徴とする請求項１、２記載の炭素質フィルムの製造方法。
【請求項４】
ポリイミドフィルムに上から荷重をかけて熱処理する事を特徴とする請求項１〜３記載の炭素質フィルムの製造方法。
【請求項５】
減圧の範囲が−０．００１ｋＰａ〜−０．１ＭＰａである事を特徴とする請求項１〜４記載の炭素質フィルムの製造方法。
【請求項６】
減圧の範囲が−０．０１ｋＰａ〜−０．０８ＭＰａである事を特徴とする請求項１〜５記載の炭素質フィルムの製造方法。
【請求項７】
不活性ガスを導入しながら−０．０１ｋＰａ〜−０．０８ＭＰａの範囲で減圧して炭化する事を特徴とする請求項１〜６記載の炭素質フィルムの製造方法。
【請求項８】
処理物の体積をＶ（Ｌ）、導入する不活性ガスの量をＶ１（Ｌ／ｓ）とした時にＶ／Ｖ１（ｓ）の値が０．０１以上１０００以下である事を特徴とする請求項１〜７記載の炭素質フィルムの製造方法。
【請求項９】
高分子フィルムの厚みが１０μｍ以上２５０μｍ以下である事を特徴とする請求項１〜８記載の炭素質フィルムの製造方法。
【請求項１０】
高分子フィルムの面積が４００００ｍｍ2以上である事を特徴とする請求項１〜９記載の炭素質フィルムの製造方法。
【請求項１１】
２枚以上の高分子フィルムを直接積層したものから炭素質フィルムを製造する請求項１〜１０記載の炭素質フィルムの製造方法。
【請求項１２】
１０枚以上の高分子フィルムを直接積層したものから炭素質フィルムを製造する請求項１〜１０記載の炭素質フィルムの製造方法。
【発明の詳細な説明】
【技術分野】
【０００１】
本発明は、電子機器、精密機器などで放熱部材として使用される炭素質フィルムの製造方法に関する。
【背景技術】
【０００２】
グラファイトは抜群の耐熱性、耐薬品性、熱伝導性、電気伝導性、低ガス透過性のため熱拡散・放熱材料、耐熱シール材、ガスケット、燃料電池用セパレータ、等として広く使用されている。グラファイトはａ−ｂ面方向と、ｃ軸方向でその熱的・電気的性質が大きく異なり、ａ−ｂ面方向とｃ軸方向の熱伝導度の異方性は５０〜４００倍に達する。グラファイト放熱フィルムはこの様な性質を利用して、発生した熱をすばやく広範囲に拡散させる事を目的とするものである。放熱用途として用いられるグラファイトの製造方法として、以下に述べる二つの方法がある。
【０００３】
その一つは、一般に膨張グラファイト法と呼ばれる方法である。これは天然グラファイト鉛を硫酸などの強酸で処理することで層間化合物を形成させ、これを加熱・膨張させた際に生じる膨張グラファイトを圧延したシート状のグラファイトのフィルムの事である（非特許文献１）。この様な膨張グラファイトフィルムは面状方向に１００〜４００Ｗ／（ｍ・Ｋ）程度の熱伝導度を示し、放熱材料として使用されている。
【０００４】
もう一つの方法が、ポリオキサジアゾール、ポリベンゾチアゾール、ポリベンゾビスチアゾール、ポリベンゾオキサゾール、ポリベンゾビスオキサゾール、ポリチアゾール、ポリイミド、ポリフェニレンビニレン、またはポリアミド等の高分子フィルムをアルゴン、ヘリウム等の不活性雰囲気下や真空下で熱処理する高分子熱分解法（特許文献１、２、３)が知られている。具体的にはこれらの高分子フィルムを、例えば不活性ガス中、好ましくは窒素ガス中で１０００℃程度の予備加熱を行ない、ガラス状の炭素質フィルムを調製する炭化工程と、その後に調製した炭素質フィルムを２４００℃以上の温度で処理する黒鉛化工程の二つの工程を経る事によってグラファイトフィルムを得る事が出来る。放熱材料として見た高分子グラファイトフィルムは、６００〜１８００Ｗ／（ｍ・Ｋ）の非常に高い熱伝導度を示し、薄いシートの作製が可能で２５μｍ以下のシートも容易に作製できるという特徴がある。より詳細にその方法を説明すると以下の通りである。
【０００５】
特許文献１、２の実施例１、２には、以下のように、枚葉で原料フィルムを熱処理する方法が開示されている。２５ミクロンのＰＡフィルム（ポリ（ｍ−フェニレンイソフタルアミド））、ＰＩ（ポリ（ピロメリットイミド）） 、ＰＢＩ（ポリ（ｍ−フェニレンベンゾイミダゾール）） 、ＰＢＢＩ（ポリ（ｍ−フェニレンベンゾビスイミダゾール））をステンレスの枠に固定し、電気炉を用いて、アルゴン中毎分１０℃ の速度で室温から７００℃まで予備的な加熱処理をした。ステンレスの枠がない場合、ＰＡフィルムはこの温度領域でもとの寸法の５０％に縮むので、ステンレス枠による固定は結果的に張力を加えながら予備加熱処理をした事を意味する。この様にして予備熱処理したフィルムを黒鉛板でサンドイッチし、アルゴン気流中、毎分１０℃ の速度で昇温し、所望の温度(Ｔｐ)で１時間熱処理した。熱処理後毎分２０℃ の速度で降温させた。使用した炉は、カーボンヒーターを用いた電気炉である。得られた黒色のフィルムはＴｐが１４００℃ 以下ではもろくフレキシビリティのないものであったが、１８００℃ 以上ではフレキシビリティのあるフィルムになった。
【非特許文献１】炭素材料の新展開、日本学術振興会  炭素材料  第１１７委員会  ６０周年記念出版
【特許文献１】特開昭６１−２７５１１６号公報
【特許文献２】特開昭６１−２７５１１７号公報
【特許文献３】特開昭６３−２５６５０８号公報
【発明の開示】
【発明が解決しようとする課題】
【０００６】
高分子熱分解法で用いられる原料フィルムの一つであるポリイミドフィルムは、炭化工程で熱分解とともに収縮が起こり初期サイズの７〜８割ほどまでサイズの縮小が起こる。２００ｍｍ角サイズのポリイミドフィルムを黒鉛材上に１枚水平に置き、フィルムの上面から全く荷重をかけない状態で１０００℃まで熱処理を行なうと、炭化収縮により表面が大きく波打った炭化フィルムが得られてくる。炭化フィルムの波打ちを抑制する為には、黒鉛材や膨張黒鉛製ガスケット等の合紙でポリイミドフィルムを挟み、ポリイミドフィルムを固定して炭化処理を行なう事で波打ちのない炭化フィルムを得る事が可能となる。しかしポリイミドフィルムを合紙で固定して熱処理を行なうと、フィルム上もしくは合紙上にフィルムの分解ガス由来と考えられる小さい異物が発生し、その異物がフィルムの収縮の際に引っ掛かり炭化フィルム上に傷を作ってしまうという問題があった。この現象は２枚のポリイミドフィルムを直接に重ねて上下を合紙で固定して炭化処理を行なった場合にさらに顕著に現れる。フィルム間ではさらに異物の発生が促進してしまうという問題があった。
【０００７】
また、フィルムを多数枚重ねた場合や、フィルム上面からの荷重を増やしフィルム同士の密着度が増した状態で炭化処理を行なった場合にフィルム同士が融着を起こしてしまうという問題があった。一度融着を起こしてしまった炭化フィルムはその後の黒鉛化過程においても元に戻る事はなく、結果として割れたグラファイトフィルムや、表面状態が極めて悪いグラファイトフィルムが得られてくる。
【０００８】
この問題は膨張黒鉛製のガスケット等の合紙をフィルム間に挟んで処理する事で解決される。しかし膨張黒鉛製の合紙は通常２００〜２５０μｍと厚く、一定容積内での炭化処理量が極端に落ち込んでしまうという問題があった。例えば、有効深さ２０ｃｍの容器に５０μｍのポリイミドフィルムを直接積層した場合は一度に４０００枚処理する事が可能であるが、２００μｍガスケットを合紙として使用した場合は処理量が約８００枚と１／５に減少してしまう。
【０００９】
フィルム間に合紙を挟まずにポリイミドフィルムを直接に積層して炭化処理をおこない、良質の炭素質フィルムを生産性良く作製する事は、本発明の目的の一つである。
【課題を解決するための手段】
【００１０】
我々は上記異物や融着の原因が、ポリイミドフィルムからの分解ガスが系外に排出されずに炭化固着してしまったものである事を突き止め、分解ガスを速やかに系外に除去する事を目的として減圧条件での炭化処理検討を行なった。
【００１１】
本発明の第一は、高分子フィルムを熱処理し炭素質フィルムを製造する方法であって、炭化工程の少なくとも一部が減圧で行なわれる事を特徴とする炭素質フィルムの製造方法である。ここで「炭化工程の少なくとも一部が減圧で行なわれる」とは、炭化工程の少なくとも一部において、加熱装置（炉ともいう）内の気体の圧力を加熱装置外よりも低くすることをいう。
本発明の第二は、重ねたポリイミドフィルムを炭化する工程において、その工程が減圧で行なわれる事を特徴とする前記記載の炭素質フィルムの製造方法である。ここで「重ねたポリイミドフィルム」とは、ポリイミドフィルムどうしが、黒鉛材などを挟むことなく直接積層されたものをいう。
【００１２】
本発明の第三は、重ねたポリイミドフィルム層が１０層以上であること事を特徴とする前記記載の炭素質フィルムの製造方法である。
【００１３】
本発明の第四は、ポリイミドフィルムに上から荷重をかけて熱処理する事を特徴とする前記記載の炭素質フィルムの製造方法である。
【００１４】
本発明の第五は、減圧の範囲が−０．００１ｋＰａ〜−０．１ＭＰａである事を特徴とする前記記載の炭素質フィルムの製造方法である。ここで「減圧が−０．００１ｋＰａ」とは、加熱装置内の気体の圧力が加熱装置外の気体の圧力（通常は大気圧と考えられる）よりも０．００１ｋＰａ低いことをいう。同様に「減圧が−０．１ｋＰａ」は、加熱装置内の気体の圧力が加熱装置外の気体の圧力よりも０．１ｋＰａ低いことを意味する。
【００１５】
本発明の第六は、減圧の範囲が−０．０１ｋＰａ〜−０．０８ＭＰａである事を特徴とする前記記載の炭素質フィルムの製造方法である。
【００１６】
本発明の第七は、不活性ガスを導入しながら−０．０１ｋＰａ〜−０．０８ＭＰａの範囲で減圧して炭化する事を特徴とする前記記載の炭素質フィルムの製造方法である。
【００１７】
本発明の第八は、処理物の体積をＶ（Ｌ）、導入する不活性ガスの量をＶ１（Ｌ／ｓ）とした時にＶ／Ｖ１（ｓ）の値が０．０１以上１０００以下である事を特徴とする前記記載の炭素質フィルムの製造方法である。ここで「処理物の体積Ｖ」とは、処理するポリイミドフィルム、ポリイミドフィルムの容器、黒鉛材など、加熱装置内に配置して加熱する全ての部材の総体積を表す。また「不活性ガスの量Ｖ１」とは、加熱装置外の気体の圧力（通常は大気圧と考えられる）における不活性ガスの導入速度（Ｌ／ｓ）をいう。
【００１８】
本発明の第九は、高分子フィルムの厚みが１０μｍ以上２５０μｍ以下である事を特徴とする前記記載の炭素質フィルムの製造方法である。
【００１９】
本発明の第十は、高分子フィルムの面積が４００００ｍｍ2以上である事を特徴とする前記記載の炭素質フィルムの製造方法である。
【００２０】
本発明の第十一は、２枚以上の高分子フィルムを直接積層したものから炭素質フィルムを製造する前記記載の炭素質フィルムの製造方法である。
【００２１】
本発明の第十二は、１０枚以上の高分子フィルムを直接積層したものから炭素質フィルムを製造する前記記載の炭素質フィルムの製造方法である。
【発明の効果】
【００２２】
炭化工程で原料フィルム同士の異物発生や融着を防ぐ事で、良質の炭素質フィルムを生産性良く提供する事が出来る。
【発明を実施するための最良の形態】
【００２３】
（減圧度と熱拡散率に関して）
ポリイミドフィルムを不活性ガス下、１０００℃まで処理すると５００℃付近から徐々に分解が始まり、一酸化炭素や二酸化炭素、窒素やアンモニアなどの低分子気体やベンゼン、アニリンやフェノール、ベンゾニトリルなどの低分子有機物が分解ガスとして観測される。９００℃付近になるとこれらの分解ガスの発生はほぼ収束し、最終的に１０００℃まで処理した後は６割ほどに重量が減少した炭素質フィルムが得られてくる。上記成分の他にも同定困難な低分子量物質が多数観測され、これらの有機物成分は炭化処理後に不揮発性のタール成分として回収される。
【００２４】
このタール成分はフィルムから分解ガスとして発生した直後ではガス状、もしくは微細な霧状として存在している。フィルムを黒鉛材で挟んで処理した場合など、分解ガスの抜けが悪い条件下ではフィルム周辺にガスが滞留してしまう恐れがある。滞留したガスは凝集を起こし、タールとしてフィルム表面および黒鉛材に付着する。付着したタール成分はそのまま昇温とともに炭化され、フィルムや合紙上に異物として残存してしまう。ガス分の凝集を抑える為には、減圧雰囲気での炭化処理を行なえば良い。減圧下で炭化処理を行なう事によって、分解ガスの凝集を防ぎ異物の発生を大幅に抑制する事が出来る。その抑制効果は減圧度が大きいほど高い。例えば面積の広いポリイミドフィルムを黒鉛材に挟んで炭化処理を行なう場合には、面積の狭いポリイミドフィルムに比べてガスが抜ける行程が長くなる為により異物が発生しやすくなる事が予測される。こういった場合においても、減圧度をさらに高めて炭化処理を行なう事によって異物の発生を抑える事が出来る。
【００２５】
また、ポリイミドフィルムを高真空下（１０1Ｐａ以下）で１０００℃まで炭化処理を行なうと、不活性ガス気流下（大気圧）で炭化処理を行なった時に比べて、単位面積当たりの重量が減少した炭素質フィルムが得られてくる。これは高真空下で熱処理を行なう事によって、フィルム内部からより多く出ガスが発生するためであると考えられる。
【００２６】
ポリイミドフィルムからグラファイトフィルムを作製する工程は、炭化工程と黒鉛化工程に分かれる。熱拡散能力の高いグラファイトフィルムを得る為にはグラファイトの層を綺麗に配向させる必要がある。このようなグラファイト層が揃った良質なグラファイトフィルムを得るには、炭化処理後の時点である程度炭素平面を発達および配向させる事が好ましい。炭素平面の配向は炭化処理の昇温速度の調整によって操作する事が出来る。炭化処理速度は遅い方がより炭素平面が配向しやすい。例えば、同一のポリイミドフィルムを１０００℃まで処理した場合、炭化処理速度が速い場合に比べて遅い場合は炭素配向度が良く、厚みが薄く面積の広い炭化フィルムが得られてくる。
【００２７】
一方、高真空下で炭化処理を行なった場合は、フィルム内部からより多くガスが発生する為に、炭素構造が一部破壊された炭化フィルムが得られてくる。構造を乱された炭素平面は続く黒鉛化工程においてグラファイト層の成長が妨げられてしまい、結果として熱拡散能力が低下したグラファイトフィルムとなってしまう。減圧条件下で炭化処理を行なうと炭化フィルム上の異物を除去する事は出来るが、１０1Ｐａ以下程度の高真空下で炭化処理を行なってしまうと、グラファイトフィルムの熱拡散能力は低下してしまう。
【００２８】
上記問題を解決する為には炭素面を破壊しない程度の減圧下で炭化処理を行なう必要性がある。その減圧度は好ましくは−０．００１ｋＰａ以上−０．１ＭＰａ以下、より好ましくは−０．０１ｋＰａ以上−０．０９ＭＰａ以下、さらに好ましくは−０．０１ｋＰａ以上−０．０８ＭＰａ以下である。減圧度が−０．００１ｋＰａより小さい場合は減圧度が小さ過ぎるので異物除去効果が十分に発揮されない恐れがある。逆に減圧度が−０．１ＭＰａより大きい場合は得られるグラファイトフィルムの熱拡散率が低下してしまう恐れがある。
【００２９】
（炭化フィルムの表面性）
異物による炭化フィルムの引っ掛かり傷は、その後の黒鉛化工程においても消える事は無く、そこから更に傷が広がり裂けを生じてしまったり、グラファイトフィルムの割れを誘発してしまったりと様々な問題を引き起こす。また、この炭素フィルム上に付いた傷がグラファイト層の発達を阻害し、熱拡散率の低下を引き起こすといった問題も出てくる。グラファイトフィルムを熱源に接続して放熱を行なう場合、グラファイトフィルム上に傷や裂けが存在するとその部分が大きな熱抵抗となり、グラファイトフィルムの放熱性能が大きく低下してしまう。グラファイトフィルムの放熱性能を最大限に発揮させる為にも、表面傷は出来る限り抑制しなくてはならない。
【００３０】
一見すると異物が無いように見える炭化フィルムにおいても目視で確認できない細かい異物が付着している場合がある。これらの異物も黒鉛化工程において消失する事は無く、結果として黒鉛微粉の付着したグラファイトフィルムが得られてくる事となる。この黒鉛微粉は作業の際に微粉塵として舞い上がるため、周囲を汚してしまうという事の他にも、作業者や周囲の人が粉塵を吸い込んでしまうという危険性も孕んでいる。また、小型機器等にグラファイトフィルムを使用する場合は、粘着層や保護フィルム層を設ける場合が一般的であるが、表面に細かい黒鉛微粉が付着したグラファイトフィルムにおいては接着性の低下を引き起こす可能性がある。これら粘着層および保護フィルム層とグラファイトフィルムの接着性が低下する事によって界面に接触抵抗が生じてしまい、前述と同様にグラファイトフィルムの放熱性能を最大限に生かせない可能性も出てくる。
【００３１】
本発明の炭化処理方法にて異物を除去すればこれらの問題は解決でき、表面状態の綺麗な放熱性能の高いグラファイトフィルムを得る事が出来る。
【００３２】
（融着改善）
炭化処理量を増やすという観点でポリイミドフィルムを多数枚直接に積層して炭化処理を行なう事は効果的である。しかし、ポリイミドフィルムを２枚直接に重ねて黒鉛材ではさみ炭化処理を行なった場合、１枚のみを処理した時に比べてフィルム間では分解ガスがより多く発生するので異物が発生しやすくなってしまう。このようなフィルムを直接に積層した場合においても、本発明の炭化処理方法を用いれば異物の発生を大幅に削減できる。
【００３３】
直接積層枚数がさらに多くなった場合や、波打ちを抑える為にフィルムにかける荷重を増やしフィルム同士の密着性が高くなった場合には、炭化フィルムがお互いに融着するという現象が起こる。２００ｍｍ角サイズのポリイミドフィルムを１０枚直接に積層し、不活性ガス気流下（大気圧）、上から荷重をかけない状態で１０００℃まで炭化処理を行なうと、大きく表面が波打った炭化フィルムが得られてくるものの、フィルム同士の融着は発生しない。波打ちを抑制するために上から一定量の荷重をかけた場合には、炭化フィルムの平面性は高くなるものの一部が融着を起こしてしまう。これはフィルム間の密着性が高くなる事で分解ガスが抜けづらくなり、フィルム間で凝集したタール分が接着剤のように働いて昇温とともにそのまま固化してしまう為であると考えられる。
【００３４】
前述のようにポリイミドフィルムは炭化工程においてサイズの収縮が起こる為に重しをかけないフリーな状態で熱処理を行なうと、表面全体が大きく波打った炭化フィルムが得られてくる。このまま続く黒鉛化処理を行なうと歪んだグラファイトフィルムが得られてくるのみならず、炭化処理後に得られるガラス状のフィルムは大変に機械的強度が弱い為に、波打った炭化フィルムでは作業性が極めて悪くなるといった問題も表れてくる。さらにポリイミドフィルムを多数枚積層して炭化処理を行なう場合は重なったフィルム同士で波打ちが増幅され、さらに表面波打ちが大きくなってしまう。この波打ちはフィルムの上から重しを乗せる、または上下から板でかしめる等の手段を用いて平面状に荷重をかけながら炭化処理を行なう事によって抑制する事が出来る。積層するポリイミドフィルムの枚数が増えるほど波打ちを起こす力が大きくなっていくので、かける荷重を重ねる枚数に応じて適宜変更していく必要性がある。
【００３５】
以上の事より、ポリイミドフィルムを直接に積層し炭化処理を行なう場合にはポリイミドフィルムに荷重をかけながら炭化処理を行なう必要性があるが、フィルム同士が融着を起こしやすくなるという問題が生じてくる。こういった場合においても本発明の方法は極めて効果的であり、減圧下で炭化処理を行なう事によってフィルム間での分解ガスの滞留を防ぎ、複数枚直接に積層した場合においても融着を防止する事が可能となる。
【００３６】
（不活性ガスの導入）
多層積層したポリイミドフィルムを炭化処理する場合は、減圧下で処理を行なうと同時に不活性ガスを導入するとより効果的に異物及び融着を防止する事が可能となる。焼成部の一方から不活性ガスを導入し、もう一方から排気を同時に行なう事によって焼成部に不活性ガスの流路が発生し、フィルム間に滞留する分解ガスをさらに速やかに系外に除去する事が出来る。この時、不活性ガスの流量Ｖ１（単位：Ｌ／ｓ）と排気量Ｖ２（単位：Ｌ／ｓ）を調整して、炉内部を適当な減圧状態に維持する事が重要である。導入する不活性ガスの量は多いほど効果が高いが、量が多過ぎる場合にはフィルムからの分解ガスが出にくくなってしまう為に好ましくない。また、不活性ガスの使用が多くなるとコストが高くなってしまうという問題もある。処理物の体積をＶとした場合、処理物の体積と必要な不活性ガスの量は比例関係で表わす事が出来る。ここで言う処理物の体積Ｖとは、炉の焼成部の体積を指すのではなく、処理するポリイミドフィルム、ポリイミドフィルムの容器、合紙など、加熱装置内に配置して加熱する全ての部材の総体積を表す。不活性ガスの流量Ｖ１を処理物の体積Ｖで除した値Ｖ／Ｖ１の値（単位：s）が好ましくは０．０１以上１０００以下、より好ましくは０．１以上１００以下、さらに好ましくは１以上１０以下である。Ｖ／Ｖ１の値が０．０１未満である場合は、導入する不活性ガスの量が処理物に対して多すぎるので良くない。また、Ｖ／Ｖ１の値が１０００より大きい場合は不活性ガスの量が少なすぎる為に異物及び融着を十分に防止出来ない可能性がある。
【００３７】
使用する不活性ガスの種類に関しては、窒素やアルゴン、ヘリウム等が挙げられる。前記不活性ガスであるならばどのガスを使用しても炭化処理の際にフィルムに影響を与える事はなく、同品質のものが得られてくる。この中でもコストの観点から窒素が好ましく用いられる。
【００３８】
前記雰囲気条件に関して、炭化処理中常にこの雰囲気条件で処理を行なう必要はなく、少なくとも分解ガスが一番多く発生する４００〜７００℃付近のみがこの雰囲気条件であれば良い。例えば、４００℃付近まで高真空下で処理を行ない、その後不活性ガスを導入し所定の減圧度を維持する方法や、７００℃を過ぎた時点で不活性ガスの流量を減らす・高真空下での処理に切り替える等の方法が考えられる。このような処理方法にする事で不活性ガスを処理中に常に流し続ける必要性がなくなり、不活性ガスの消費量を大幅に削減する事が出来る。
【００３９】
また、本発明の効果をさらに発揮させる為に、炉内の不活性ガス流路を最適化する事は好ましい。焼成部や焼成する容器の形状に合わせて不活性ガス導入口および排気口を設計する事や、ポリイミドフィルムを入れる容器自体を通気性が良くなる構造にする事はさらに効果的である。
【００４０】
この不活性ガスを導入しながら減圧雰囲気下で炭化処理する方法は、多数積層したポリイミドフィルムを処理する場合のみならず、１枚だけを処理する場合においても効果的である。特に面積の広いポリイミドフィルムの場合は、ガスが抜けづらくなってくる為に、減圧のみでは完全に異物を除去出来なくなる時もある。そのような場合に不活性ガスを導入しながら減圧雰囲気で炭化を行なう事によってより効果的に異物を除去する事が可能となる。
【００４１】
多くの枚数のポリイミドフィルムを処理した場合はガスの発生時に一時的に炉内が常圧もしくは加圧状態になってしまう事が想定できる。分解ガスの量を予測してなるべく処理雰囲気を減圧状態に保つ事も、異物や融着を改善するポイントとなる。
【００４２】
（フィルム厚みに関して）
原料ポリイミドフィルムの厚みが厚いほど、炭化処理の際に発生する分解ガスの量は多くなり、より異物の発生や融着が起こりやすくなってくる。グラファイトフィルム自体の熱拡散能力は熱伝導率（単位：Ｗ／（ｍ・Ｋ））で表わされるが、実際に熱を輸送する能力は、この熱伝導率の値にグラファイトフィルムの厚みを掛けた値が指標となる。例えば平面方向の熱伝導率が同じ１０００Ｗ／（ｍ・Ｋ）のグラファイトフィルムであっても、厚みが２５μｍと４０μｍでは４０μｍのグラファイトフィルムの方が高い熱輸送能力を有するという事となる。すなわち、同一面積を使用した場合に４０μｍのグラファイトフィルムはより熱源からの熱を拡散しやすいという事となる。最小限の面積で大量の熱輸送を行ないたいという観点において、厚いグラファイトフィルムを作製する事は極めて有効な手段である。
【００４３】
一般的に、高分子グラファイト法では出来上がり厚みの厚いフィルムを作製する場合、厚みの厚いポリイミドフィルムを原料として用いる必要性がある。前述のように厚みの厚いポリイミドフィルムは炭化処理においてより異物や融着が発生しやすい。さらに厚みの厚いポリイミドフィルムは薄いものに比べて、同一容積内での処理枚数が低下してしまう為にフィルム間に挟む合紙等はなるべく使用しない事が好まれる。本発明の減圧下での炭化方法を用いる事で、厚みの厚いポリイミドフィルムでも合紙を用いる事なく炭化処理が可能となる。この時も不活性ガスを流しながらの減圧炭化処理は極めて効果的である。厚みの厚いポリイミドフィルムを処理する場合は、薄い時に比べ不活性ガスの流量をさらに多くすれば良い。
【００４４】
（排気方法に関して）
排気方法に関しては、真空ポンプや排気ファンを使用した方法など、焼成炉自体の安全性を損なわない範囲であれば既知のあらゆる方法を用いる事が出来る。特に真空ポンプは様々な種類のものが各社から市販されており、操作も簡便な事から本発明に好適に用いられる。本発明の圧力範囲−０．００１ｋＰａ〜−０．１ＭＰａで用いる事が出来る真空ポンプとしては、アスピレーター（水流ポンプ）、ドライ真空ポンプ、メカニカルブースターポンプ、油回転ポンプ、ソープションポンプ、油エゼクタポンプなどが挙げられる。減圧度の調整は真空ポンプの排気部にバルブを取り付け、排気量を調節して使用すれば良い。ここで「圧力−０．００１ｋＰａ」とは真空ポンプで０．００１ｋＰａだけ減圧することをいい、「圧力−０．１ｋＰａ」とは真空ポンプで０．１ｋＰａだけ減圧することをいう。
【００４５】
（出ガスの処理に関して）
ポリイミドフィルムの分解ガスには前述した成分の他に様々な低分子量物質が含まれていて、ポリイミドフィルムを炭化処理した際にはこれらの物質が不揮発性のタール状物質として得られてくる。多くの枚数のポリイミドフィルムを一度に炭化する場合には、この発生したタールの処理は一つの課題となってくる。タールの成分には有毒なものも多く、掃除の手間や人体に対する危険性などを考えると出ガスは効率的に処理する必要がある。また、ヒーターや断熱材にタールが付着したまま連続運転を続けると劣化が促進するという恐れもある。この事から炭化処理時の分解ガスは発生後、素早く炉の外部に誘導する必要性がある。真空ポンプにて高真空中（１０1Ｐａ以下）でポリイミドフィルムを処理した場合、フィルムから発生した出ガスは一気に炉内で拡散を起こしてしまう。その為、真空ポンプの排気方向に上手く出ガスが誘導されずに炉の内部に滞留してしまい、炉を汚染してしまう。上手く炉の外へ出ガスを誘導する為には、高真空下で炭化処理を行なうのではなく、一方から不活性ガスを導入し、一方から排気を行ない炉内に不活性ガスの流れを作れば良い。こうする事で発生した出ガスが速やかに炉外に排出され、炉内を汚染する危険性が大幅に減少する。本発明の炭化処理方法においては分解ガスの処理も有効に行なう事が出来る。
【００４６】
（黒鉛化に関して）
本発明の方法で作製した炭素質フィルムは２４００℃以上の高温で熱処理する黒鉛化過程を経る事により、さらに良質な炭素質フィルム（グラファイトフィルム）にする事が出来る。この黒鉛化過程は炭化処理後に炉を一度降温させた後に再度炉を昇温させて行っても良いし、途中で降温過程を経る事なく一度に黒鉛化を行っても良い。
【実施例】
【００４７】
以下、実施例および比較例により、本発明をさらに具体的に説明していく。なお実施例及び比較例における窒素気流の流量は、電気炉外の大気圧における窒素ガスの流量を表す。
【００４８】
（ポリイミドフィルムＡの作製方法）
４，４’−オキシジアニリンの１当量を溶解したＤＭＦ（ジメチルフォルムアミド）溶液に、ビロメリット酸二無水物の１当量を溶解してポリアミド酸溶液（１８．５ｗｔ％）を得た。
【００４９】
この溶液を冷却しながら、ポリアミド酸に含まれるカルボン酸基に対して、１当量の無水酢酸、１当量のイソキノリン、およびＤＭＦを含むイミド化触媒を添加し脱泡した。次にこの混合溶液が、乾燥後に所定の厚さになるようにアルミ箔上に塗布した。アルミ箔上の混合溶液層を、熱風オーブン、遠赤外線ヒーターを用いて乾燥した。
【００５０】
以下に出来上がり厚みが７５μｍの場合におけるフィルム作製をする場合の乾燥条件を示す。アルミ箔上の混合溶液層は、熱風オーブンで１２０℃において２４０秒乾燥して、自己支持性を有するゲルフィルムにした。そのゲルフィルムをアルミ箔から引き剥がし、フレームに固定した。さらに、ゲルフィルムを、熱風オーブンにて１２０℃で３０秒、２７５℃で４０秒、４００℃で４３秒、４５０℃で５０秒、および遠赤外線ヒーターにて４６０℃で２３秒段階的に加熱して乾燥した。
【００５１】
なお、その他厚みのフィルムを作製する場合には、厚みに比例して焼成時間を調整した。例えば厚さ５０μｍのフィルムの場合には、７５μｍの場合よりも焼成時間を２／３倍に、１２５μｍのフィルムの場合には、５／３倍に設定した。なお、厚みが厚い場合には、ポリイミドフィルムの溶媒やイミド化触媒蒸発による発泡を防ぐために低温での焼成時間を十分とる必要がある。
【００５２】
（実施例１）
上記方法によって作製した厚さ５０μｍのポリイミドフィルムＡ（ＰＩ−Ａ）（縦２００ｍｍ×横２００ｍｍ）を黒鉛材に挟み、電気炉を用いて、１０００℃まで２℃／ｍｉｎで昇温して炭化処理を行なった。炭化処理は窒素気流中（流量１Ｌ／ｍｉｎ）で行ない、内圧は真空ポンプにて−０．０１ｋＰａを保ったまま昇温を続けた。室温まで冷却後、得られた炭化フィルムの厚みと表面状態、および単位面積当たりの重量（ｇ／ｍ2）を測定した。またフィルム処理前後において炉内汚れの評価も行なった。続けてこの炭化フィルムを、縦２５０ｍｍ×横２５０ｍｍ×厚み２５０μｍの膨張黒鉛シートで上下から挟み、グラファイト化炉を用いて２９００℃まで２℃／ｍｉｎで昇温してグラファイト化処理をおこなった。室温まで冷却後、熱処理後のグラファイトフィルムを、縦２５０ｍｍ×横２５０ｍｍ×厚み１２５μｍのポリイミドフィルムで上下から挟み圧縮成型機を用いて後面状加圧工程を実施した。加えた圧力は１０ＭＰａとした。最終的に得られたグラファイトフィルムの熱拡散率を、光交流法による熱拡散率測定装置（アルバック理工（株）社から入手可能な（商品名）「ＬａｓｅｒＰｉｔ」）を用いて、２０℃の雰囲気下、１０Ｈｚにおいて測定した。その結果を表１にまとめた。なおここで「内圧が真空ポンプにて−０．０１ｋＰａである」とは、電気炉の内圧が電気炉外よりも０．０１ｋＰａ低いことをいう。
【００５３】
（実施例２）
上記方法によって作製した厚さ５０μｍのポリイミドフィルムＡ（ＰＩ−Ａ）（縦２００ｍｍ×横２００ｍｍ）を黒鉛材に挟み、電気炉を用いて、１０００℃まで２℃／ｍｉｎで昇温して炭化処理を行なった。炭化処理は窒素気流中（流量１Ｌ／ｍｉｎ）で行ない、内圧は真空ポンプにて−０．１ｋＰａを保ったまま昇温を続けた。その後は実施例１と同じ工程で行った。結果を表１にまとめた。なおここで「内圧が真空ポンプにて−０．１ｋＰａである」とは、電気炉の内圧が電気炉外よりも０．１ｋＰａ低いことをいう。
【００５４】
（実施例３）
上記方法によって作製した厚さ５０μｍのポリイミドフィルムＡ（ＰＩ−Ａ）（縦２００ｍｍ×横２００ｍｍ）を黒鉛材に挟み、電気炉を用いて、１０００℃まで２℃／ｍｉｎで昇温して炭化処理を行なった。炭化処理は窒素気流中（流量１Ｌ／ｍｉｎ）で行ない、内圧は真空ポンプにて−０．５ｋＰａを保ったまま昇温を続けた。その後は実施例１と同じ工程で行った。結果を表１にまとめた。なおここで「内圧が真空ポンプにて−０．５ｋＰａである」とは、電気炉の内圧が電気炉外よりも０．５ｋＰａ低いことをいう。
【００５５】
（実施例４）
上記方法によって作製した厚さ５０μｍのポリイミドフィルムＡ（ＰＩ−Ａ）（縦２００ｍｍ×横２００ｍｍ）を黒鉛材に挟み、電気炉を用いて、１０００℃まで２℃／ｍｉｎで昇温して炭化処理を行なった。炭化処理は窒素気流中（流量１Ｌ／ｍｉｎ）で行ない、内圧は真空ポンプにて−１ｋＰａを保ったまま昇温を続けた。その後は実施例１と同じ工程で行った。結果を表１にまとめた。なおここで「内圧が真空ポンプにて−１ｋＰａである」とは、電気炉の内圧が電気炉外よりも１ｋＰａ低いことをいう。
【００５６】
（実施例５）
上記方法によって作製した厚さ５０μｍのポリイミドフィルムＡ（ＰＩ−Ａ）（縦２００ｍｍ×横２００ｍｍ）を黒鉛材に挟み、電気炉を用いて、１０００℃まで２℃／ｍｉｎで昇温して炭化処理を行なった。炭化処理は窒素気流中（流量１Ｌ／ｍｉｎ）で行ない、内圧は真空ポンプにて−１０ｋＰａを保ったまま昇温を続けた。その後は実施例１と同じ工程で行った。結果を表１にまとめた。なおここで「内圧が真空ポンプにて−１０ｋＰａである」とは、電気炉の内圧が電気炉外よりも１０ｋＰａ低いことをいう。
【００５７】
減圧下で窒素を流しながら炭化処理を行なうと、表面傷の無い炭化フィルムが得られてくる事が分かった。また炉内の汚染もほとんど無い事が分かった。
【００５８】
（実施例６）
上記方法によって作製した厚さ５０μｍのポリイミドフィルムＡ（ＰＩ−Ａ）（縦２００ｍｍ×横２００ｍｍ）を黒鉛材に挟み、電気炉を用いて、１０００℃まで２℃／ｍｉｎで昇温して炭化処理を行なった。炭化処理は窒素を流さずに行ない、内圧は真空ポンプにて−１０ｋＰａを保ったまま昇温を続けた。その後は実施例１と同じ工程で行った。結果を表１にまとめた。なおここで「内圧が真空ポンプにて−１０ｋＰａである」とは、電気炉の内圧が電気炉外よりも１０ｋＰａ低いことをいう。
【００５９】
ポリイミドフィルムを１枚処理する場合は、窒素を流さなくても減圧下で炭化処理を行なえば表面傷の無い炭化フィルムが得られてくる事が分かった。しかし窒素を流さない時に比べて若干炉内が汚れる事が分かった。
【００６０】
（実施例７）
上記方法によって作製した厚さ５０μｍのポリイミドフィルムＡ（ＰＩ−Ａ）（縦２００ｍｍ×横２００ｍｍ）を黒鉛材に挟み、電気炉を用いて、１０００℃まで２℃／ｍｉｎで昇温して炭化処理を行なった。炭化処理は窒素を流さずに行ない、内圧は真空ポンプにて−８０ｋＰａを保ったまま昇温を続けた。その後は実施例１と同じ工程で行った。結果を表１にまとめた。なおここで「内圧が真空ポンプにて−８０ｋＰａである」とは、電気炉の内圧が電気炉外よりも８０ｋＰａ低いことをいう。
【００６１】
比較的高い減圧下での炭化処理においても、表面傷が無く、熱拡散率の高い炭化フィルムが得られてくる事が分かった。
【００６２】
（比較例１）
上記方法によって作製した厚さ５０μｍのポリイミドフィルムＡ（ＰＩ−Ａ）（縦２００ｍｍ×横２００ｍｍ）を黒鉛材に挟み、電気炉を用いて、１０００℃まで２℃／ｍｉｎで昇温して炭化処理を行なった。炭化処理は窒素気流中（流量１Ｌ／ｍｉｎ）で行ない、内圧が±０ｋＰａを保ったまま昇温を続けた。その後は実施例１と同じ工程で行った。結果を表１にまとめた。
【００６３】
窒素気流中のみの条件では炭化フィルムの表面傷を完全に取り除くことは出来なかった。
【００６４】
（比較例２）
上記方法によって作製した厚さ５０μｍのポリイミドフィルムＡ（ＰＩ−Ａ）（縦２００ｍｍ×横２００ｍｍ）を黒鉛材に挟み、電気炉を用いて、１０００℃まで２℃／ｍｉｎで昇温して炭化処理を行なった。炭化処理は窒素気流中（流量１Ｌ／ｍｉｎ）で行ない、内圧が＋２ｋＰａを保ったまま昇温を続けた。その後は実施例１と同じ工程で行った。結果を表１にまとめた。なおここで「内圧が真空ポンプにて＋２ｋＰａである」とは、電気炉の内圧が電気炉外よりも２ｋＰａ高いことをいう。
【００６５】
窒素加圧の条件で炭化処理を行なうと、常圧下での処理に比べ炭化フィルムの表面傷がさらに増えてしまった。また、炉内汚染の度合いも大きくなってしまう事が分かった。
（比較例３）
上記方法によって作製した厚さ５０μｍのポリイミドフィルムＡ（ＰＩ−Ａ）（縦２００ｍｍ×横２００ｍｍ）を黒鉛材に挟み、電気炉を用いて、１０００℃まで２℃／ｍｉｎで昇温して炭化処理を行なった。炭化処理は窒素を流さずに行ない、内圧は真空ポンプにて１０-1ｋＰａを保ったまま昇温を続けた。その後は実施例１と同じ工程で行った。結果を表１にまとめた。なおここで「内圧が真空ポンプにて１０-1ｋＰａである」とは、電気炉の内圧が電気炉外よりも１０-1ｋＰａ高いことをいう。
【００６６】
高真空下では傷の無い炭化フィルムが得られてくるものの、その後の黒鉛化工程では熱拡散率の低いグラファイトフィルムが得られてくることが分かった。また、炉内汚染の度合いも大きくなってしまう事が分かった。
【００６７】
【表１】
2010064906.tif 000003
【００６８】
（実施例８）
上記方法によって作製した厚さ７５μｍのポリイミドフィルムＢ（ＰＩ−Ｂ）（縦２００ｍｍ×横２００ｍｍ）を黒鉛材に挟み、電気炉を用いて、１０００℃まで２℃／ｍｉｎで昇温して炭化処理を行なった。炭化処理は窒素気流中（流量１Ｌ／ｍｉｎ）で行ない、内圧は真空ポンプにて−０．０１ｋＰａを保ったまま昇温を続けた。室温まで冷却後、得られた炭化フィルムの厚みと表面状態、および単位面積当たりの重量（ｇ／ｍ2）を測定した。またフィルム処理前後において炉内汚れの評価も行なった。続けてこの炭化フィルムを、縦２５０ｍｍ×横２５０ｍｍ×厚み２５０μｍの膨張黒鉛シートで上下から挟み、グラファイト化炉を用いて２９００℃まで２℃／ｍｉｎで昇温してグラファイト化処理をおこなった。室温まで冷却後、熱処理後のグラファイトフィルムを、縦２５０ｍｍ×横２５０ｍｍ×厚み１２５μｍのポリイミドフィルムで上下から挟み圧縮成型機を用いて後面状加圧工程を実施した。加えた圧力は１０ＭＰａとした。最終的に得られたグラファイトフィルムの熱拡散率を、光交流法による熱拡散率測定装置（アルバック理工（株）社から入手可能な（商品名）「ＬａｓｅｒＰｉｔ」）を用いて、２０℃の雰囲気下、１０Ｈｚにおいて測定した。その結果を表２にまとめた。なおここで「内圧が真空ポンプにて−０．０１ｋＰａである」とは、電気炉の内圧が電気炉外よりも０．０１ｋＰａ低いことをいう。
【００６９】
（実施例９）
上記方法によって作製した厚さ７５μｍのポリイミドフィルムＢ（ＰＩ−Ｂ）（縦２００ｍｍ×横２００ｍｍ）を黒鉛材に挟み、電気炉を用いて、１０００℃まで２℃／ｍｉｎで昇温して炭化処理を行なった。炭化処理は窒素気流中（流量１Ｌ／ｍｉｎ）で行ない、内圧は真空ポンプにて−０．１ｋＰａを保ったまま昇温を続けた。その後は実施例８と同じ工程で行った。結果を表２にまとめた。なおここで「内圧が真空ポンプにて−０．１ｋＰａである」とは、電気炉の内圧が電気炉外よりも０．１ｋＰａ低いことをいう。
【００７０】
（実施例１０）
上記方法によって作製した厚さ７５μｍのポリイミドフィルムＢ（ＰＩ−Ｂ）（縦２００ｍｍ×横２００ｍｍ）を黒鉛材に挟み、電気炉を用いて、１０００℃まで２℃／ｍｉｎで昇温して炭化処理を行なった。炭化処理は窒素気流中（流量１Ｌ／ｍｉｎ）で行ない、内圧は真空ポンプにて−０．５ｋＰａを保ったまま昇温を続けた。その後は実施例８と同じ工程で行った。結果を表２にまとめた。なおここで「内圧が真空ポンプにて−０．５ｋＰａである」とは、電気炉の内圧が電気炉外よりも０．５ｋＰａ低いことをいう。
【００７１】
（実施例１１）
上記方法によって作製した厚さ７５μｍのポリイミドフィルムＢ（ＰＩ−Ｂ）（縦２００ｍｍ×横２００ｍｍ）を黒鉛材に挟み、電気炉を用いて、１０００℃まで２℃／ｍｉｎで昇温して炭化処理を行なった。炭化処理は窒素気流中（流量１Ｌ／ｍｉｎ）で行ない、内圧は真空ポンプにて−１ｋＰａを保ったまま昇温を続けた。その後は実施例８と同じ工程で行った。結果を表２にまとめた。なおここで「内圧が真空ポンプにて−１ｋＰａである」とは、電気炉の内圧が電気炉外よりも１ｋＰａ低いことをいう。
【００７２】
（実施例１２）
上記方法によって作製した厚さ７５μｍのポリイミドフィルムＢ（ＰＩ−Ｂ）（縦２００ｍｍ×横２００ｍｍ）を黒鉛材に挟み、電気炉を用いて、１０００℃まで２℃／ｍｉｎで昇温して炭化処理を行なった。炭化処理は窒素気流中（流量１Ｌ／ｍｉｎ）で行ない、内圧は真空ポンプにて−１０ｋＰａを保ったまま昇温を続けた。その後は実施例８と同じ工程で行った。結果を表２にまとめた。なおここで「内圧が真空ポンプにて−１０ｋＰａである」とは、電気炉の内圧が電気炉外よりも１０ｋＰａ低いことをいう。
【００７３】
（実施例１３）
上記方法によって作製した厚さ７５μｍのポリイミドフィルムＢ（ＰＩ−Ｂ）（縦２００ｍｍ×横２００ｍｍ）を黒鉛材に挟み、電気炉を用いて、１０００℃まで２℃／ｍｉｎで昇温して炭化処理を行なった。炭化処理は窒素を流さずに行ない、内圧は真空ポンプにて−１０ｋＰａを保ったまま昇温を続けた。その後は実施例８と同じ工程で行った。結果を表２にまとめた。なおここで「内圧が真空ポンプにて−１０ｋＰａである」とは、電気炉の内圧が電気炉外よりも１０ｋＰａ低いことをいう。
【００７４】
（実施例１４）
上記方法によって作製した厚さ７５μｍのポリイミドフィルムＢ（ＰＩ−Ｂ）（縦２００ｍｍ×横２００ｍｍ）を黒鉛材に挟み、電気炉を用いて、１０００℃まで２℃／ｍｉｎで昇温して炭化処理を行なった。炭化処理は窒素を流さずに行ない、内圧は真空ポンプにて−８０ｋＰａを保ったまま昇温を続けた。その後は実施例８と同じ工程で行った。結果を表２にまとめた。なおここで「内圧が真空ポンプにて−８０ｋＰａである」とは、電気炉の内圧が電気炉外よりも８０ｋＰａ低いことをいう。
【００７５】
７５μｍのポリイミドフィルムを炭化処理した場合は、５０μｍの時に比べて炭化フィルム上の異物および傷が発生しやすい事が分かった。これはポリイミドフィルムの厚みが厚くなるほど、分解ガスの発生が多くなる為であると考えられる。減圧下で炭化処理を行なうと、炭化フィルムの表面傷を減らす事は可能だが、完全に無くすことは出来なかった。また、５０μｍの時と同様に窒素気流中での処理を行なうと炉内の汚れが減少する事が分かった。
【００７６】
（実施例１５）
上記方法によって作製した厚さ７５μｍのポリイミドフィルムＢ（ＰＩ−Ｂ）（縦２００ｍｍ×横２００ｍｍ）を黒鉛材に挟み、電気炉を用いて、１０００℃まで２℃／ｍｉｎで昇温して炭化処理を行なった。炭化処理は窒素気流中（流量５Ｌ／ｍｉｎ）で行ない、内圧は真空ポンプにて−１０ｋＰａを保ったまま昇温を続けた。その後は実施例８と同じ工程で行った。結果を表２にまとめた。なおここで「内圧が真空ポンプにて−１０ｋＰａである」とは、電気炉の内圧が電気炉外よりも１０ｋＰａ低いことをいう。
【００７７】
窒素流量を増やして減圧下で炭化処理を行なった場合、７５μｍのポリイミドフィルムでも完全に表面異物および傷を除去する事が出来た。
【００７８】
（比較例４）
上記方法によって作製した厚さ５０μｍのポリイミドフィルムＡ（ＰＩ−Ａ）（縦２００ｍｍ×横２００ｍｍ）を黒鉛材に挟み、電気炉を用いて、１０００℃まで２℃／ｍｉｎで昇温して炭化処理を行なった。炭化処理は窒素気流中（流量１Ｌ／ｍｉｎ）で行ない、内圧が±０ｋＰａを保ったまま昇温を続けた。その後は実施例８と同じ工程で行った。結果を表２にまとめた。
【００７９】
窒素気流中のみの条件では炭化フィルムの表面傷を取り除くことは出来なかった。
【００８０】
（比較例５）
上記方法によって作製した厚さ５０μｍのポリイミドフィルムＡ（ＰＩ−Ａ）（縦２００ｍｍ×横２００ｍｍ）を黒鉛材に挟み、電気炉を用いて、１０００℃まで２℃／ｍｉｎで昇温して炭化処理を行なった。炭化処理は窒素気流中（流量１Ｌ／ｍｉｎ）で行ない、内圧が＋２ｋＰａを保ったまま昇温を続けた。その後は実施例８と同じ工程で行った。結果を表２にまとめた。なおここで「内圧が真空ポンプにて＋２ｋＰａである」とは、電気炉の内圧が電気炉外よりも２ｋＰａ高いことをいう。
【００８１】
窒素加圧の条件で炭化処理を行なうと、常圧下での処理に比べ炭化フィルムの表面傷がさらに増えてしまった。また、炉内の汚れも多くなってしまった。
【００８２】
（比較例６）
上記方法によって作製した厚さ５０μｍのポリイミドフィルムＡ（ＰＩ−Ａ）（縦２００ｍｍ×横２００ｍｍ）を黒鉛材に挟み、電気炉を用いて、１０００℃まで２℃／ｍｉｎで昇温して炭化処理を行なった。炭化処理は窒素を流さずに行ない、内圧は真空ポンプにて１０-1ｋＰａを保ったまま昇温を続けた。その後は実施例８と同じ工程で行った。結果を表２にまとめた。なおここで「内圧が真空ポンプにて１０-1ｋＰａである」とは、電気炉の内圧が電気炉外よりも１０-1ｋＰａ高いことをいう。
【００８３】
高真空下では比較的傷の少ない炭化フィルムが得られてくるものの、その後の黒鉛化工程では熱拡散率の低いグラファイトフィルムが得られてくることが分かった。また、炉内の汚れも多くなってしまった。
【００８４】
【表２】
2010064906.tif 000004
【００８５】
（実施例１６）
前記方法によって作製した厚さ５０μｍのポリイミドフィルムＡ（ＰＩ−Ａ）（縦２００ｍｍ×横２００ｍｍ）２枚を直接に積層したものを黒鉛材に挟み、電気炉を用いて、１０００℃まで２℃／ｍｉｎで昇温して炭化処理を行なった。炭化処理は窒素気流中（流量１Ｌ／ｍｉｎ）で行ない、内圧は真空ポンプにて−０．０１ｋＰａを保ったまま昇温を続けた。室温まで冷却後、得られた炭化フィルムが融着しているかどうかを、○：融着なし、△：わずかに融着、×：全面的に融着の３段階で評価を行なった。同様の工程で１０枚、５０枚、７５枚、１００枚を直接積層したものに関しても、炭化処理後に融着しているかどうかの評価を行なった。その結果を表３にまとめた。なおここで「内圧が真空ポンプにて−０．０１ｋＰａである」とは、電気炉の内圧が電気炉外よりも０．０１ｋＰａ低いことをいう。
【００８６】
（実施例１７）
前記方法によって作製した厚さ５０μｍのポリイミドフィルムＡ（ＰＩ−Ａ）（縦２００ｍｍ×横２００ｍｍ）２枚を直接に積層したものを黒鉛材に挟み、電気炉を用いて、１０００℃まで２℃／ｍｉｎで昇温して炭化処理を行なった。炭化処理は窒素気流中（流量１Ｌ／ｍｉｎ）で行ない、内圧は真空ポンプにて−０．１ｋＰａを保ったまま昇温を続けた。その後は実施例１６と同じ工程で行った。結果を表３にまとめた。なおここで「内圧が真空ポンプにて−０．１ｋＰａである」とは、電気炉の内圧が電気炉外よりも０．１ｋＰａ低いことをいう。
【００８７】
（実施例１８）
前記方法によって作製した厚さ５０μｍのポリイミドフィルムＡ（ＰＩ−Ａ）（縦２００ｍｍ×横２００ｍｍ）２枚を直接に積層したものを黒鉛材に挟み、電気炉を用いて、１０００℃まで２℃／ｍｉｎで昇温して炭化処理を行なった。炭化処理は窒素気流中（流量１Ｌ／ｍｉｎ）で行ない、内圧は真空ポンプにて−０．５ｋＰａを保ったまま昇温を続けた。その後は実施例１６と同じ工程で行った。結果を表３にまとめた。なおここで「内圧が真空ポンプにて−０．５ｋＰａである」とは、電気炉の内圧が電気炉外よりも０．５ｋＰａ低いことをいう。
【００８８】
（実施例１９）
前記方法によって作製した厚さ５０μｍのポリイミドフィルムＡ（ＰＩ−Ａ）（縦２００ｍｍ×横２００ｍｍ）２枚を直接に積層したものを黒鉛材に挟み、電気炉を用いて、１０００℃まで２℃／ｍｉｎで昇温して炭化処理を行なった。炭化処理は窒素気流中（流量１Ｌ／ｍｉｎ）で行ない、内圧は真空ポンプにて−１ｋＰａを保ったまま昇温を続けた。その後は実施例１６と同じ工程で行った。結果を表３にまとめた。なおここで「内圧が真空ポンプにて−１ｋＰａである」とは、電気炉の内圧が電気炉外よりも１ｋＰａ低いことをいう。
【００８９】
（実施例２０）
前記方法によって作製した厚さ５０μｍのポリイミドフィルムＡ（ＰＩ−Ａ）（縦２００ｍｍ×横２００ｍｍ）２枚を直接に積層したものを黒鉛材に挟み、電気炉を用いて、１０００℃まで２℃／ｍｉｎで昇温して炭化処理を行なった。炭化処理は窒素気流中（流量１Ｌ／ｍｉｎ）で行ない、内圧は真空ポンプにて−１０ｋＰａを保ったまま昇温を続けた。その後は実施例１６と同じ工程で行った。結果を表３にまとめた。なおここで「内圧が真空ポンプにて−１０ｋＰａである」とは、電気炉の内圧が電気炉外よりも１０ｋＰａ低いことをいう。
【００９０】
減圧下で窒素を流しながら炭化処理を行なうと、多数枚ポリイミドフィルムを積層した場合においても融着を起こさずに炭化を行なう事が出来た。
【００９１】
（実施例２１）
前記方法によって作製した厚さ５０μｍのポリイミドフィルムＡ（ＰＩ−Ａ）（縦２００ｍｍ×横２００ｍｍ）２枚を直接に積層したものを黒鉛材に挟み、電気炉を用いて、１０００℃まで２℃／ｍｉｎで昇温して炭化処理を行なった。炭化処理は窒素を流さずに行ない、内圧は真空ポンプにて−１０ｋＰａを保ったまま昇温を続けた。その後は実施例１６と同じ工程で行った。結果を表３にまとめた。なおここで「内圧が真空ポンプにて−１０ｋＰａである」とは、電気炉の内圧が電気炉外よりも１０ｋＰａ低いことをいう。
【００９２】
（実施例２２）
前記方法によって作製した厚さ５０μｍのポリイミドフィルムＡ（ＰＩ−Ａ）（縦２００ｍｍ×横２００ｍｍ）２枚を直接に積層したものを黒鉛材に挟み、電気炉を用いて、１０００℃まで２℃／ｍｉｎで昇温して炭化処理を行なった。炭化処理は窒素を流さずに行ない、内圧は真空ポンプにて−８０ｋＰａを保ったまま昇温を続けた。その後は実施例１６と同じ工程で行った。結果を表３にまとめた。なおここで「内圧が真空ポンプにて−８０ｋＰａである」とは、電気炉の内圧が電気炉外よりも８０ｋＰａ低いことをいう。
【００９３】
窒素を流さずに減圧雰囲気のみで多数枚積層のポリイミドフィルムを処理した場合においても、融着を起こさずに炭化を行なう事が出来た。しかし、積層枚数が多い場合は窒素を流しながら炭化を行なう事によって、さらに融着を起こさずにポリイミドフィルムを炭化する事が可能となった。
【００９４】
（実施例２３）
前記方法によって作製した厚さ５０μｍのポリイミドフィルムＡ（ＰＩ−Ａ）（縦２００ｍｍ×横２００ｍｍ）２枚を直接に積層したものを黒鉛材に挟み、電気炉を用いて、１０００℃まで２℃／ｍｉｎで昇温して炭化処理を行なった。炭化処理は窒素気流中（流量５Ｌ／ｍｉｎ）で行ない、内圧は真空ポンプにて−１０ｋＰａを保ったまま昇温を続けた。その後は実施例１６と同じ工程で行った。結果を表３にまとめた。なおここで「内圧が真空ポンプにて−１０ｋＰａである」とは、電気炉の内圧が電気炉外よりも１０ｋＰａ低いことをいう。
【００９５】
窒素の流量を増やした場合、さらに融着を防止する事が出来た。
【００９６】
（比較例７）
前記方法によって作製した厚さ５０μｍのポリイミドフィルムＡ（ＰＩ−Ａ）（縦２００ｍｍ×横２００ｍｍ）２枚を直接に積層したものを黒鉛材に挟み、電気炉を用いて、１０００℃まで２℃／ｍｉｎで昇温して炭化処理を行なった。炭化処理は窒素気流中（流量１Ｌ／ｍｉｎ）で行ない、内圧が±０ｋＰａを保ったまま昇温を続けた。その後は実施例１６と同じ工程で行った。結果を表３にまとめた。
【００９７】
（比較例８）
前記方法によって作製した厚さ５０μｍのポリイミドフィルムＡ（ＰＩ−Ａ）（縦２００ｍｍ×横２００ｍｍ）２枚を直接に積層したものを黒鉛材に挟み、電気炉を用いて、１０００℃まで２℃／ｍｉｎで昇温して炭化処理を行なった。炭化処理は窒素気流中（流量１Ｌ／ｍｉｎ）で行ない、内圧が＋２ｋＰａを保ったまま昇温を続けた。その後は実施例１６と同じ工程で行った。結果を表３にまとめた。なおここで「内圧が真空ポンプにて＋２ｋＰａである」とは、電気炉の内圧が電気炉外よりも２ｋＰａ高いことをいう。
【００９８】
内圧が常圧および加圧の場合はフィルム同士が融着を起こしてしまった。
【００９９】
【表３】
2010064906.tif 000005
【０１００】
（実施例２４）
前記方法によって作製した厚さ７５μｍのポリイミドフィルムＢ（ＰＩ−Ｂ）（縦２００ｍｍ×横２００ｍｍ）２枚を直接に積層したものを黒鉛材に挟み、電気炉を用いて、１０００℃まで２℃／ｍｉｎで昇温して炭化処理を行なった。炭化処理は窒素気流中（流量１Ｌ／ｍｉｎ）で行ない、内圧は真空ポンプにて−０．０１ｋＰａを保ったまま昇温を続けた。室温まで冷却後、得られた炭化フィルムが融着しているかどうかを、○：融着なし、△：わずかに融着、×：全面的に融着の３段階で評価を行なった。同様の工程で１０枚、５０枚、７５枚、１００枚を直接積層したものに関しても、炭化処理後に融着しているかどうかの評価を行なった。その結果を表４にまとめた。なおここで「内圧が真空ポンプにて−０．０１ｋＰａである」とは、電気炉の内圧が電気炉外よりも０．０１ｋＰａ低いことをいう。
【０１０１】
（実施例２５）
前記方法によって作製した厚さ７５μｍのポリイミドフィルムＢ（ＰＩ−Ｂ）（縦２００ｍｍ×横２００ｍｍ）２枚を直接に積層したものを黒鉛材に挟み、電気炉を用いて、１０００℃まで２℃／ｍｉｎで昇温して炭化処理を行なった。炭化処理は窒素気流中（流量１Ｌ／ｍｉｎ）で行ない、内圧は真空ポンプにて−０．１ｋＰａを保ったまま昇温を続けた。その後は実施例２４と同じ工程で行った。結果を表４にまとめた。なおここで「内圧が真空ポンプにて−０．１ｋＰａである」とは、電気炉の内圧が電気炉外よりも０．１ｋＰａ低いことをいう。
【０１０２】
（実施例２６）
前記方法によって作製した厚さ７５μｍのポリイミドフィルムＢ（ＰＩ−Ｂ）（縦２００ｍｍ×横２００ｍｍ）２枚を直接に積層したものを黒鉛材に挟み、電気炉を用いて、１０００℃まで２℃／ｍｉｎで昇温して炭化処理を行なった。炭化処理は窒素気流中（流量１Ｌ／ｍｉｎ）で行ない、内圧は真空ポンプにて−０．５ｋＰａを保ったまま昇温を続けた。その後は実施例２４と同じ工程で行った。結果を表４にまとめた。なおここで「内圧が真空ポンプにて−０．５ｋＰａである」とは、電気炉の内圧が電気炉外よりも０．５ｋＰａ低いことをいう。
【０１０３】
（実施例２７）
前記方法によって作製した厚さ７５μｍのポリイミドフィルムＢ（ＰＩ−Ｂ）（縦２００ｍｍ×横２００ｍｍ）２枚を直接に積層したものを黒鉛材に挟み、電気炉を用いて、１０００℃まで２℃／ｍｉｎで昇温して炭化処理を行なった。炭化処理は窒素気流中（流量１Ｌ／ｍｉｎ）で行ない、内圧は真空ポンプにて−１ｋＰａを保ったまま昇温を続けた。その後は実施例２４と同じ工程で行った。結果を表４にまとめた。なおここで「内圧が真空ポンプにて−１ｋＰａである」とは、電気炉の内圧が電気炉外よりも１ｋＰａ低いことをいう。
【０１０４】
（実施例２８）
前記方法によって作製した厚さ７５μｍのポリイミドフィルムＢ（ＰＩ−Ｂ）（縦２００ｍｍ×横２００ｍｍ）２枚を直接に積層したものを黒鉛材に挟み、電気炉を用いて、１０００℃まで２℃／ｍｉｎで昇温して炭化処理を行なった。炭化処理は窒素気流中（流量１Ｌ／ｍｉｎ）で行ない、内圧は真空ポンプにて−１０ｋＰａを保ったまま昇温を続けた。その後は実施例２４と同じ工程で行った。結果を表４にまとめた。なおここで「内圧が真空ポンプにて−１０ｋＰａである」とは、電気炉の内圧が電気炉外よりも１０ｋＰａ低いことをいう。
【０１０５】
（実施例２９）
前記方法によって作製した厚さ７５μｍのポリイミドフィルムＢ（ＰＩ−Ｂ）（縦２００ｍｍ×横２００ｍｍ）２枚を直接に積層したものを黒鉛材に挟み、電気炉を用いて、１０００℃まで２℃／ｍｉｎで昇温して炭化処理を行なった。炭化処理は窒素を流さずに行ない、内圧は真空ポンプにて−１０ｋＰａを保ったまま昇温を続けた。その後は実施例２４と同じ工程で行った。結果を表４にまとめた。なおここで「内圧が真空ポンプにて−１０ｋＰａである」とは、電気炉の内圧が電気炉外よりも１０ｋＰａ低いことをいう。
【０１０６】
（実施例３０）
前記方法によって作製した厚さ７５μｍのポリイミドフィルムＢ（ＰＩ−Ｂ）（縦２００ｍｍ×横２００ｍｍ）２枚を直接に積層したものを黒鉛材に挟み、電気炉を用いて、１０００℃まで２℃／ｍｉｎで昇温して炭化処理を行なった。炭化処理は窒素を流さずに行ない、内圧は真空ポンプにて−８０ｋＰａを保ったまま昇温を続けたその後は実施例２４と同じ工程で行った。結果を表４にまとめた。なおここで「内圧が真空ポンプにて−８０ｋＰａである」とは、電気炉の内圧が電気炉外よりも８０ｋＰａ低いことをいう。
【０１０７】
７５μｍのポリイミドフィルムを炭化処理した場合は、５０μｍの時に比べて融着が起こりやすい事が分かった。これはポリイミドフィルムの厚みが厚くなるほど、分解ガスの発生が多くなる為であると考えられる。窒素を流しながら減圧下で炭化処理を行なうと融着を更に抑制する事が出来た。
【０１０８】
（実施例３１）
前記方法によって作製した厚さ７５μｍのポリイミドフィルムＢ（ＰＩ−Ｂ）（縦２００ｍｍ×横２００ｍｍ）２枚を直接に積層したものを黒鉛材に挟み、電気炉を用いて、１０００℃まで２℃／ｍｉｎで昇温して炭化処理を行なった。炭化処理は窒素気流中（流量５Ｌ／ｍｉｎ）で行ない、内圧は真空ポンプにて−８０ｋＰａを保ったまま昇温を続けた。その後は実施例２４と同じ工程で行った。結果を表４にまとめた。なおここで「内圧が真空ポンプにて−８０ｋＰａである」とは、電気炉の内圧が電気炉外よりも８０ｋＰａ低いことをいう。
【０１０９】
窒素の流量を増やした場合、さらに融着を防止する事が出来た。
【０１１０】
（比較例９）
前記方法によって作製した厚さ７５μｍのポリイミドフィルムＢ（ＰＩ−Ｂ）（縦２００ｍｍ×横２００ｍｍ）２枚を直接に積層したものを黒鉛材に挟み、電気炉を用いて、１０００℃まで２℃／ｍｉｎで昇温して炭化処理を行なった。炭化処理は窒素気流中（流量１Ｌ／ｍｉｎ）で行ない、内圧が±０ｋＰａを保ったまま昇温を続けた。その後は実施例２４と同じ工程で行った。結果を表４にまとめた。
【０１１１】
（比較例１０）
前記方法によって作製した厚さ７５μｍのポリイミドフィルムＢ（ＰＩ−Ｂ）（縦２００ｍｍ×横２００ｍｍ）２枚を直接に積層したものを黒鉛材に挟み、電気炉を用いて、１０００℃まで２℃／ｍｉｎで昇温して炭化処理を行なった。炭化処理は窒素気流中（流量１Ｌ／ｍｉｎ）で行ない、内圧が＋２ｋＰａを保ったまま昇温を続けた。その後は実施例２４と同じ工程で行った。結果を表４にまとめた。なおここで「内圧が真空ポンプにて＋２ｋＰａである」とは、電気炉の内圧が電気炉外よりも２ｋＰａ高いことをいう。
【０１１２】
内圧が常圧および加圧の場合はフィルム同士が融着を起こしてしまった。
【０１１３】
【表４】
2010064906.tif 000006
【０１１４】
今回開示された実施の形態および実施例はすべての点で例示であって制限的なものではないと考えられるべきである。本発明の範囲は、上記した説明でなくて特許請求の範囲によって示され、特許請求の範囲と均等の意味および範囲内のすべての変更が含まれることが意図される。
【図面の簡単な説明】
【０１１５】
【図１】本発明にかかる高分子フィルムの処理方法の一例を示す概略図である。
【符号の説明】
【０１１６】
１０  黒鉛製板  ２０  ポリイミドフィルム
【図１】
2010064906.tif 000007